(57)【要約】      （修正有）【課題】水等の溶媒に対する再分散性に優れる微細セルロース繊維含有乾燥固形物及び透明性、粘度特性に優れる、微細セルロース繊維再分散液を提供することを課題とする。【解決手段】本発明の一態様の微細セルロース繊維含有乾燥固形物は、スルホ基に基づく硫黄導入量が０．５ｍｍｏｌ／ｇ以上の微細セルロース繊維を含有する。本発明の微細セルロース繊維再分散液は上記微細セルロース繊維再分散液と水とを含み、透明性、粘度特性、沈殿特性の観点から再分散性に優れている。【選択図】図１
2020097733.tif 000002
【特許請求の範囲】
【請求項１】
セルロース繊維が平均繊維幅１ｎｍ〜１０００ｎｍに微細化された微細セルロース繊維と水を含む混合物の乾燥物であって、
前記微細セルロース繊維は、
水酸基の一部にスルホ基が導入されたスルホン化微細セルロース繊維であり、
該スルホ基に起因する硫黄導入量が、０．５ｍｍｏｌ／ｇ以上、３．０ｍｍｏｌ／ｇ以下であり、
前記乾燥物は、
水分率が５０％以下であり、
該乾燥物を前記微細セルロース繊維の固形分濃度が０．５重量％となるように水に分散させた状態において、該分散液の、Ｂ型粘度計を用いて、２５℃、回転数１２ｒｐｍ、３分間回転させることで測定される粘度が、５００ｍＰａ・ｓ以上である
ことを特徴とする微細セルロース繊維含有乾燥固形物。
【請求項２】
前記乾燥物は、
該乾燥物を前記微細セルロース繊維の固形分濃度が０．５重量％となるように水に分散させた状態において、該分散液のヘイズ値が２０％以下となるものである
ことを特徴とする請求項１の微細セルロース繊維含有乾燥固形物。
【請求項３】
前記乾燥物は、
該乾燥物を前記微細セルロース繊維の固形分濃度が０．５重量％となるように水に分散させた状態において、該分散液の全光線透過率が９５％以上となるものである
ことを特徴とする請求項１または２に記載の微細セルロース繊維含有乾燥固形物。
【請求項４】
請求項１〜３のいずれかに記載の微細セルロース繊維含有乾燥固形物を水に分散したものである
ことを特徴とする微細セルロース繊維再分散液。
【発明の詳細な説明】
【技術分野】
【０００１】
本発明は、水に対する再分散性に優れる微細セルロース繊維含有乾燥固形物及び微細セルロース繊維含有乾燥固形物を用いた微細セルロース繊維再分散液に関する。
【背景技術】
【０００２】
セルロースナノファイバー（ＣＮＦ）とは、植物由来のセルロースをナノ化処理（機械的解繊やＴＥＭＰＯ触媒酸化など）した、繊維幅がナノメートルオーダー、繊維長が数百ｎｍの微小繊維である。ＣＮＦが軽量、高弾性、高強度、低線熱膨張性を有していることから、ＣＮＦを含有する複合材料の利用が、工業分野のみならず食品分野や医療分野など様々な分野で期待されている。
【０００３】
ＣＮＦは、通常、水分散状態の植物由来のセルロース（パルプ等）から製造されるため、水分散状態で得られる。この水分散体は、分散安定性を確保するためにＣＮＦに対して数倍〜数百倍の重量の水が含まれており、輸送の際のエネルギーや保存スペースの増大に伴うコストの増大、ＣＮＦの使用用途が制限される等、様々な問題点がある。
【０００４】
このため、ＣＮＦを乾燥させたり、高濃度に凝集させたりといった処理を施すことが望ましいが、乾燥や濃縮等の過程で、水素結合によりＣＮＦ同士が強固に結合してしまい、元のＣＮＦ水分散状態に復元し（以後、「再分散」とも表記する）上記ＣＮＦ本来の特性を発揮させること（以後、この特性を「再分散性」と表記する）は困難であった。このような問題の解決を試みた特許文献としては次のようなものがある。
【０００５】
特許文献１には、化学変性したセルロース繊維を解繊して得られるセルロースナノファイバー乾燥固形物を再分散させる際に熱水で処理する方法が開示されている。
【先行技術文献】
【特許文献】
【０００６】
【特許文献１】特開２０１７−２１３６号公報
【発明の開示】
【発明が解決しようとする課題】
【０００７】
しかしながら、特許文献１の技術では、熱水使用によるエネルギーコストや工程の多段階化が必要であるといった問題がある。しかも、特許文献１には、スルホ基が導入された微細セルロース繊維に関しては記載されていない。
本発明は上記事情に鑑み、水等の溶媒に対する再分散性に優れる微細セルロース繊維含有乾燥固形物及び透明性、粘度特性に優れる、微細セルロース繊維再分散液を提供することを課題とする。
【課題を解決するための手段】
【０００８】
第１発明の微細セルロース繊維含有乾燥固形物は、セルロース繊維が平均繊維幅１ｎｍ〜１０００ｎｍに微細化された微細セルロース繊維と水を含む混合物の乾燥物であって、前記微細セルロース繊維は、水酸基の一部にスルホ基が導入されたスルホン化微細セルロース繊維であり、該スルホ基に起因する硫黄導入量が、０．５ｍｍｏｌ／ｇ以上、３．０ｍｍｏｌ／ｇ以下であり、前記乾燥物は、水分率が５０％以下であり、該乾燥物を前記微細セルロース繊維の固形分濃度が０．５重量％となるように水に分散させた状態において、該分散液の、Ｂ型粘度計を用いて、２５℃、回転数１２ｒｐｍ、３分間回転させることで測定される粘度が、５００ｍＰａ・ｓ以上であることを特徴とする。
第２発明の微細セルロース繊維含有乾燥固形物は、第１発明において、前記乾燥物は、該乾燥物を前記微細セルロース繊維の固形分濃度が０．５重量％となるように水に分散させた状態において、該分散液のヘイズ値が２０％以下となるものであることを特徴とする。
第３発明の微細セルロース繊維含有乾燥固形物は、第１発明または第２発明において、前記乾燥物は、該乾燥物を前記微細セルロース繊維の固形分濃度が０．５重量％となるように水に分散させた状態において、該分散液の全光線透過率が９５％以上となるものであることを特徴とする。
第４発明の微細セルロース繊維再分散液は、第１発明、第２発明または第３発明のいずれかに記載された微細セルロース繊維含有乾燥固形物を水に分散したものであることを特徴とする。
【発明の効果】
【０００９】
本発明によれば、大きな熱エネルギーや添加剤を使用せずとも、再分散性に優れており、簡易的な製造方法で得られる微細セルロース繊維含有乾燥固形物を提供することができる。また、微細セルロース繊維含有乾燥固形物を溶媒へ再分散させた際に、再分散性が良く、透明性、粘度特性が優れる微細セルロース繊維再分散液を提供することができる。
【図面の簡単な説明】
【００１０】
【図１】微細セルロース繊維分散液と再分散後の微細セルロース繊維再分散液の透明度、粘度特性を示した図である。
【図２】微細セルロース繊維再分散液における沈殿特性を示した図である。
【発明を実施するための形態】
【００１１】
本実施形態の微細セルロース繊維含有乾燥固形物、微細セルロース繊維含有乾燥固形物の製造方法、および微細セルロース繊維再分散液について、順に詳説する。
【００１２】
＜１．微細セルロース繊維含有乾燥固形物＞
本実施形態に係る微細セルロース繊維含有乾燥固形物は、微細セルロース繊維を含み、後述の製造方法により好適に製造することができる。当該微細セルロース繊維含有乾燥固形物は水等の溶媒と混合し再分散した微細セルロース繊維再分散液として使用することができる。
【００１３】
当該微細セルロース繊維含有乾燥固形物における水分率は、特に制限されず、ＪＩＳ  Ｐ  ８２０３に準拠して測定し、５０％以下が好ましく、より好ましくは３０％以下、さらに好ましくは２０％以下、特に好ましくは１０％である。水分率が高い範囲では、輸送におけるエネルギーやコスト、保存におけるスペースやコストの増大に係る問題の解消に寄与することができない。
【００１４】
「微細セルロース繊維」
微細セルロース繊維とは、植物由来のセルロース原料（パルプ繊維）をナノ化処理（機械的解繊やＴＥＭＰＯ触媒酸化など）した微小繊維である。その特性は、繊維幅がナノメートルオーダー、繊維長が数百ｎｍの結晶性をもち、軽量、高弾性、高強度、低線熱膨張性を有している。
【００１５】
本実施形態において、微細セルロース繊維は、水酸基の一部に置換基が導入されており、その置換基がイオン性置換基（例えば、スルホ基、カルボキシル基、リン酸基、亜リン酸基、その他アニオン性基、カチオン性基）であることがより望ましく、イオン性置換基がスルホ基であることがさらに望ましい。イオン性置換基を導入することで、微細セルロース繊維の親水性が増す観点、イオン同士の静電的な反発が生じる観点から、微細セルロース繊維分散液製造における解繊時の省エネルギー化や分散液中での安定した分散性を得られやすくなり、さらに、乾燥後の微細セルロース繊維含有乾燥固形物への水の浸透にも寄与でき、再分散性が向上する。
【００１６】
（スルホン化微細セルロース繊維）
スルホン化微細セルロース繊維は、セルロース繊維が微細化された微細セルロース繊維であって、微細セルロース繊維を構成するセルロース（Ｄ−グルコースがβ（１→４）グリコシド結合した鎖状の高分子）の少なくとも一部の水酸基（−ＯＨ基）が下記式（１）で示されるスルホ基で置換（スルホ化）されたものである。
【００１７】
（スルホ基）
（−ＳＯ３−）ｒ・Ｚｒ＋  （１）
（ここで、ｒは、独立した１〜３の自然数であり、Ｚｒ＋は、ｒ＝１のとき、水素イオン、アルカリ金属の陽イオン、アンモニウムイオン、脂肪族アンモニウムイオン、芳香族アンモニウムイオンよりなる群から選ばれる少なくとも１種である。また、ｒ＝２または３のとき、アルカリ土類金属の陽イオンまたは多価金属の陽イオンよりなる群から選ばれる少なくとも１種である。）
【００１８】
（スルホン化微細セルロース繊維の製造方法）
本実施形態のスルホン化微細セルロース繊維は、パルプ繊維にスルホ基を導入する化学処理工程後に、物理的に機械解繊をする微細化処理工程をすることで得ることができる。
一方で、パルプ繊維に微細化処理した後に、化学処理することにより、スルホン化微細セルロース繊維を製造することもできるが、解繊時に要するエネルギーを低減させ製造コストを下げる観点と、繊維幅が小さくかつ均一な微細セルロース繊維を得られやすい観点から、パルプ繊維にスルホ基を導入した後に、微細化処理工程を適用することが望ましい。
【００１９】
（化学処理工程）
化学処理工程は、パルプ繊維に対してスルホ基を有するスルホン化剤と尿素または／およびその誘導体を接触させる接触工程と、この接触工程後のパルプ繊維に含まれるセルロースの水酸基の少なくとも一部にスルホ基を導入する反応工程とを含んでいる。
【００２０】
（反応工程）
本実施形態のスルホン化微細セルロース繊維の製造方法の化学処理工程における反応工程は、上述したように繊維原料に含まれるセルロースの水酸基に接触させたスルホン化剤のスルホ基を置換して、繊維原料に含まれるセルロースにスルホ基を導入する工程である。
この反応工程は、セルロースの水酸基にスルホ基を置換するスルホン化反応が可能な方法であれば、とくに限定されない。例えば、上記反応液を含浸させた繊維原料を所定の温度で加熱すれば、繊維原料に含まれるセルロースにスルホ基を導入することができる。
【００２１】
（反応工程における反応温度）
反応工程における加熱する温度は、繊維の熱分解や加水分解反応を抑えながら、上記繊維原料を構成するセルロースにスルホ基を導入できる温度であれば、とくに限定されない。
具体的には、接触工程後の繊維原料を直接的または間接的に上記要件を満たしながら加熱することができるものであればよい。このようなものとしては、公知の乾燥機や、減圧乾燥機、マイクロ波加熱装置、オートクレーブ、赤外線加熱装置等を挙げることができる。とくに、反応工程において、ガスが発生する可能性があるので、循環送風式の乾燥機を使用するのが好ましい。
【００２２】
なお、接触工程後の繊維原料の形状はとくに限定されないが、例えば、シート状にしたものや、ある程度ほぐした状態で上記機器等を用いて加熱すれば、反応を均一に進行させやすくなるので好ましい。
【００２３】
反応工程における加熱温度は、上記要件を満たせば、とくに限定されない。例えば、雰囲気温度は２５０℃以下が好ましく、より好ましくは雰囲気温度が２００℃以下であり、さらに好ましくは雰囲気温度が１８０℃以下である。加熱時における雰囲気温度が２５０℃よりも高くなると、上述したように熱分解が起こったり、繊維の変色の進行が早くなったりする。一方、加熱温度が１００℃よりも低くなると、反応時間が長くなる傾向にある。
したがって、作業性の観点から、加熱時における加熱温度（具体的には雰囲気温度）が１００℃以上２５０℃以下、より好ましくは１００℃以上２００℃以下、さらに好ましくは１００℃以上１８０℃以下となるように調整する。
【００２４】
（反応工程における反応時間）
また、反応工程として上記加熱方法を採用した場合の加熱時間は、とくに限定されない。
例えば、反応工程における加熱時間は、反応温度を上記範囲となるように調整した場合、１分以上となるように調整する。より具体的には、５分以上が好ましく、より好ましくは１０分以上であり、さらに好ましくは２０分以上とする。加熱時間が１分よりも短い場合は、反応がほとんど進行していなと推察される。一方、加熱時間をあまり長くしてもスルホ基の導入量の向上が期待できない傾向にある。
したがって、反応工程として上記加熱方法を採用した場合の加熱時間は、とくに限定されないが、反応時間や操作性の観点から、５分以上３００分以内が好ましく、より好ましくは５分以上１２０分以内とするのがよい。
【００２５】
（スルホン化剤）
スルホン化はスルホン化剤のみでもスルホ基を導入することが可能であるが、１）スルホ基の導入に要する時間が長くなったり、
２）スルホン化剤の酸の影響により繊維の短繊維化が起こりやすくなったり、３）スルホン化剤の酸の影響により反応後の繊維に着色が生じてしまったり、などの問題が発生することから、尿素または／およびその誘導体を共に化学処理工程に供することで、上記問題点を克服することができる。
【００２６】
化学処理工程に供するスルホン化剤はスルホ基を有する化合物であればとくに限定されない。
例えば、スルファミン酸、スルファミン酸塩、硫黄と共有結合する２つの酸素を持つスルホニル基を有するスルフリル化合物などを挙げることができる。なお、スルホン化剤として、これらの化合物を単独で用いてもよいし、２種以上混合して用いてもよい。
【００２７】
スルホン化剤は、上記のような化合物であればとくに限定されないが、硫酸等と比べて酸性度が低く、スルホ基の導入効率が高く、低コストで、安全性が高いといった取り扱い性の観点から、スルファミン酸を採用するのが好ましい。
【００２８】
（尿素とその誘導体）
化学処理工程における尿素とその誘導体のうち、尿素の誘導体は、尿素を含有する化合物であればとくに限定されない。
例えば、カルボン酸アミド、イソシアネートとアミンの複合化合物、チアミドなどを挙げることができる。なお、尿素とその誘導体は、それぞれ単独で用いてもよいし、両者を混合して用いてもよい。また、尿素の誘導体は、上記化合物を単独で用いてもよいし、２種以上混合して用いてもよい。
【００２９】
尿素とその誘導体は、上記のような化合物であればとくに限定されないが、低コストで、環境負荷の影響が少なく、安全性が高いといった取り扱い性の観点から、尿素を採用するのが好ましい。
【００３０】
（繊維原料）
スルホン化微細セルロース繊維の製造に用いられる繊維原料は、セルロースを含むものであればとくに限定されない。
例えば、木材系のパルプ（以下単に木材パルプという）や、溶解パルプ、コットンリンタなどの綿系のパルプ、麦わら、稲わら、バガス、楮、三椏、麻、ケナフのほか、果物等などの非木材系のパルプ、ホヤや海藻などから単離されるセルロースや、新聞古紙、雑誌古紙やダンボール古紙などから製造された古紙系のパルプなどのパルプを繊維原料として使用することができる。なお、入手のし易さの観点から、木材パルプを使用することが好ましい。
【００３１】
この木材パルプには、様々な種類が存在するが、使用に際してとくに限定されない。
例えば、各種木材由来のクラフトパルプ（ＫＰ）やサルファイトパルプ（ＳＰ）等の化学パルプ、サーモメカニカルパルプ（ＴＭＰ）やグランドパルプ（ＧＰ）等の機械パルプ、それらを粉砕した粉末セルロースなどを挙げることができる。漂白済みのクラフトパルプ（ＮＢＫＰやＬＢＫＰ等）であれば、製造コストや量産化の観点から好ましい。
【００３２】
なお、繊維原料として、上記パルプを使用する場合に上述した種類のパルプ１種を単独で用いてもよいし、２種以上混合して用いてもよい。
【００３３】
（乾燥工程）
本実施形態のスルホン化微細セルロース繊維の製造方法の化学処理工程は、接触工程と反応工程の間に乾燥工程を含んでいてもよい。
この乾燥工程は、反応工程の前処理工程として機能する工程であり、接触工程後の繊維原料の含水率が平衡状態となるように乾燥する工程である。接触工程後の繊維原料を湿潤状態のまま反応工程に供給して加熱してもよいが、スルファミン酸や尿素等の一部が加水分解を受ける可能性がある。このため、反応工程におけるスルホン化反応を適切に進行させる上では、反応工程前に乾燥工程を設けることが好ましい。
【００３４】
この乾燥工程は、反応液を接触させた状態の繊維原料を反応工程における加熱温度よりも低い温度で乾燥することによって、反応溶液の溶媒を除去する工程である。この乾燥工程に用いられる装置等は、とくに限定されず、上述した反応工程で用いられる乾燥機等を使用することができる。
【００３５】
この乾燥工程における乾燥温度は、とくに限定されない。
例えば、加熱装置内の雰囲気温度が１００℃以下が好ましく、より好ましくは２０℃以上１００℃以下であり、さらに好ましくは、５０℃以上１００℃以下である。加熱時における雰囲気温度が１００℃よりも高くなると、スルホン化剤等の分解が起こる可能性がある。一方、加熱時における雰囲気温度が２０℃よりも低いと、乾燥に時間がかかる。
したがって、上述した反応を適切に行う上では加熱時における雰囲気温度が１００℃以下が好ましく、操作性の観点では加熱時における雰囲気温度が２０℃以上が好ましい。
【００３６】
（洗浄工程）
また、本実施形態のスルホン化微細セルロース繊維の製造方法の化学処理工程における反応工程の後には、スルホ基を導入した後の繊維原料を洗浄する洗浄工程を含んでもよい。
【００３７】
スルホ基を導入した後の繊維原料は、スルホン化剤の影響により表面が酸性になっている。また、未反応の反応液も存在した状態となっている。このため、反応を確実に終了させ、余分な反応液を除去して中性状態にすれば、取り扱い性を向上させることができるようなるので望ましい。
【００３８】
この洗浄工程は、スルホ基を導入した後の繊維原料がほぼ中性になるようにできれば、とくに限定されない。例えば、スルホ基を導入した後の繊維原料が中性になるまで純水等で洗浄するという方法を採用することができる。
【００３９】
また、アルカリ等を用いた中和洗浄を行ってもよい。かかる中和洗浄を行う場合、アルカリ溶液に含まれるアルカリ化合物としては、無機アルカリ化合物、有機アルカリ化合物などを挙げることができる。そして、無機アルカリ化合物としては、アルカリ金属の水酸化物、炭酸塩、リン酸塩等を挙げることができる。有機アルカリ化合物としては、アンモニア、脂肪族アミン、芳香族アミン、脂肪族アンモニウム、芳香族アンモニウム、複素環式化合物、複素環式化合物の水酸化物などを挙げることができる。
【００４０】
（微細化処理工程）
上記微細化処理工程はスルホン化した繊維原料を微細化して所定の大きさの（例えば、ナノレベル）微細繊維にする工程である。この微細化処理工程に用いられる処理装置は、上記機能を有するものであれば、とくに限定されない。例えば、低圧ホモジナイザー、高圧ホモジナイザー、グラインダー（石臼型粉砕機）、ボールミル、カッターミル、ジェットミル、短軸押出機、２軸押出機、超音波攪拌機、家庭用のミキサーなどを使用することができるが、処理装置は、これらの装置に限定されるものはない。これらのうち、材料に均等に力を加えることができ、均質化に優れているという点で、高圧ホモジナイザーを用いるのが望ましいが、かかる装置に限定されない。
【００４１】
（スルホ基導入量）
前記スルホ基の導入量は、特に限定されないが、０．５ｍｍｏｌ／ｇ〜３．０ｍｍｏｌ／ｇが好ましく、より好ましくは０．６ｍｍｏｌ／ｇ〜３．０ｍｍｏｌ／ｇ、さらに好ましくは０．８ｍｍｏｌ／ｇ〜３．０ｍｍｏｌ／ｇ、特に好ましくは１．０ｍｍｏｌ／ｇ〜３．０ｍｍｏｌ／ｇである。
【００４２】
スルホ基導入量が０．５ｍｍｏｌ／ｇよりも少ないと、微細セルロース繊維含有乾燥体分散液中の微細セルロース繊維の分散性が悪くなり、微細セルロース繊維含有乾燥体の水等の溶媒への再分散性も低下する。一方で、スルホ基導入量が３．０ｍｍｏｌ／ｇよりも多いと、微細セルロース繊維の結晶性の低下による前記微細セルロース繊維本来の特性の消失が懸念され、スルホ基を導入する際のコストも増大する。
【００４３】
（スルホ基導入量の測定方法）
なお、スルホン化微細セルロース繊維のスルホ基導入量は、スルホン化微細セルロース繊維の所定量を燃焼させて、燃焼イオンクロマトグラフを用いて燃焼物に含まれる硫黄分をＩＥＣ  ６２３２１に準拠した方法で測定することができる。また、上述したスルホン化した繊維原料からスルホン化微細セルロース繊維を調製する場合には、かかるスルホン化繊維原料の硫黄導入量から求めてもよい。
【００４４】
（スルホン化微細セルロース繊維の平均繊維幅）
スルホン化微細セルロース繊維の平均繊維幅は、特に限定されないが、電子顕微鏡で観察して１ｎｍ〜１０００ｎｍであり、好ましくは２ｎｍ〜５００ｎｍ、より好ましくは２ｎｍ〜１００ｎｍであり、さらに好ましくは２ｎｍ〜３０ｎｍであり、よりさらに好ましくは２ｎｍ〜２０ｎｍである。
【００４５】
微細セルロース繊維の繊維幅が１ｎｍ未満であると、セルロース分子として水に溶解しているため、微細セルロース繊維としての特性（強度や剛性、又は寸法安定性）が発現しなくなる。一方、１０００ｎｍを超えると微細セルロース繊維とは言えず、通常のパルプに含まれる繊維にすぎないため、微細セルロース繊維としての特性（透明性や強度や剛性、又は寸法安定性）が得にくくなる。
また、微細セルロース繊維の平均繊維幅が、３０ｎｍよりも大きくなるとアスペクト比が低下して、繊維同士のからみあいが減少する傾向にある。さらに、平均繊維幅が、３０ｎｍよりも大きくなると可視光の波長の１／１０に近づき、マトリックス材料と複合した場合には界面で可視光の屈折及び散乱が生じ易く、可視光の散乱が生じてしまい、透明性が低下する傾向にある。
【００４６】
したがって、スルホン化微細セルロース繊維の平均繊維幅はとくに限定されないが、取り扱い性や透明性が求められる用途の観点から、２ｎｍ〜３０ｎｍが好ましく、より好ましくは２ｎｍ〜２０ｎｍであり、さらに好ましくは２ｎｍ〜１０ｎｍである。また、透明性の観点から、平均繊維幅が２０ｎｍ以下となるように調整するのが好ましく、より好ましくは１０ｎｍ以下となるように調整する。平均繊維幅が１０ｎｍ以下となるように調製すれば、可視光の散乱をより少なくできるので、高い透明性を有するスルホン化微細セルロース繊維を得ることができる（つまり、高い透明性を有していれば、平均繊維幅が小さく十分に微細化された微細セルロース繊維であるとも言うことができる）。
【００４７】
（平均繊維幅の測定方法）
スルホン化微細セルロース繊維の平均繊維幅は、以下の方法で測定することができる。
例えば、スルホン化微細セルロース繊維を純水等の溶媒に分散させて、所定の質量％となるように混合溶液を調整する。そしてこの混合溶液をし、ＰＥＩ（ポリエチレンイミン）をコーティングしたシリカ基盤上にスピンコートを行い、このシリカ基盤上のスルホン化微細セルロース繊維を観察する。観察は、例えば、走査型プローブ顕微鏡（例えば、島津製作所製；ＳＰＭ−９７００）を用いて行うことができる。そして、観察画像中のスルホン化微細セルロース繊維をランダムに２０本選び、各繊維幅を測定し平均化すればスルホン化微細セルロース繊維の平均繊維幅を求めることができる。
【００４８】
（ヘイズ（Ｈａｚｅ）値）
スルホン化微細セルロース繊維分散液および後述するスルホン化微細セルロース繊維再分散液の透明性は、該分散液のヘイズ値により評価することができる。
【００４９】
具体的には、スルホン化微細セルロース繊維を分散液に分散させた際の固形分濃度が０．５質量％となるように調整した分散液のヘイズ値は、視認した際に透明性が有していれば、その値はとくに限定されない。
例えば、上記分散液のヘイズ値は、２０％以下が好ましく、より好ましくは１５％以下であり、さらに好ましくは１０％以下である。かかる分散液のヘイズ値が２０％よりも高いと透明性を適切に発揮させにくくなる。
したがって、スルホン化微細セルロース繊維は、固形分濃度が０．５質量％となるように調整した分散液のヘイズ値が上記範囲となるように調製するのが好ましい。
【００５０】
本実施形態に係る分散液とは、微細セルロース繊維が大きな凝集塊を形成することなく溶媒中にばらけた状態にある懸濁液のことである。該分散液の溶媒は、水溶性の溶媒（水溶性溶媒）であればとくに限定されない。例えば、この水溶性溶媒として、水のみの場合のほか、アルコール類、ケトン類、アミン類、カルボン酸類、エーテル類、アミド類などやこれらの混合物などを採用することができる。
【００５１】
（全光線透過率）
全光線透過率は、上記分散液のヘイズ値が上記範囲内において、全光線透過率が９０％以上であり、より好ましくは９５％以上となるように調製するのが好ましい。かかる分散液の全光線透過率が９０％よりも低いと透明性を適切に発揮させにくくなる。
【００５２】
（ヘイズ値および全光線透過率の測定方法）
ヘイズ値および全光線透過率は、以下のようにして測定することができる。
【００５３】
上述した分散液にスルホン化微細セルロース繊維を所定の固形分濃度となるように分散させる。そして、この分散液をＪＩＳ  Ｋ  ７１０５に準拠して分光光度計を用いて測定すれば、スルホン化微細セルロース繊維分散液ならびに後述する微細セルロース繊維再分散液の透明性であるヘイズ値および全光線透過率を求めることができる。
【００５４】
以上のごとく、スルホン化微細セルロース繊維の平均繊維幅を、上記のごとき範囲となるように調製することにより、優れた透明性を発揮させることができる。このため、スルホン化微細セルロース繊維を利用した複合材料等においては、高い透明性を発揮させることが可能となる。
【００５５】
（粘度特性）
スルホン化微細セルロース繊維分散液の粘度特性は、分散液のＢ型粘度により評価することができる。
かかる粘度は、スルホン化微細セルロース繊維の固形分濃度が０．５質量％、温度が２５℃とした微細セルロース繊維分散液において、測定条件は回転数１２ｒｐｍ、３分の測定条件下で、好ましくは５００ｍＰａ・ｓ以上であり、より好ましくは１０００ｍＰａ・ｓ、さらに好ましくは１５００ｍＰａ・ｓ、特に好ましくは２０００ｍＰａ・ｓ以上である。
市販されているポリエチレンオキサイドからなる増粘剤では、上記条件（温度２５℃、増粘剤濃度０．５％、１２ｒｐｍ）でのＢ型粘度が１００ｍＰａ・ｓ以上である。
したがって、微細セルロース繊維分散液のＢ型粘度が上述のような大きい粘度を発揮させることができれば、微細セルロース繊維分散液を増粘剤として好適に使用することができる。
【００５６】
（Ｂ型粘度の測定方法）
Ｂ型粘度は、以下のようにして測定することができる。
【００５７】
上述した分散液にスルホン化微細セルロース繊維を所定の固形分濃度となるように分散させる。そして、この分散液をＪＩＳ  Ｚ  ８８０３に準拠したＢｒｏｏｋｆｉｅｌｄ粘度計を用いて測定すれば、スルホン化微細セルロース繊維分散液ならびに後述する微細セルロース繊維再分散液の粘度を求めることができる。
【００５８】
＜２．微細セルロース繊維含有乾燥固形物の製造方法＞
本実施形態に係る微細セルロース繊維含有乾燥固形物の製造方法は、金属イオンや、水溶性高分子などの分散剤を添加することなく、スルホン化微細セルロース繊維分散液を、上述した所定の水分率以下となるように乾燥させることにより得ることができる。
なお、スルホン化微細セルロース繊維分散液を乾燥させることによって得られる微細セルロース繊維含有乾燥固形物が、特許請求の範囲の微細セルロース繊維を乾燥させた乾燥物に相当する。
【００５９】
スルホン化微細セルロース繊維分散液を乾燥させるとは、スルホン化微細セルロース繊維分散液から水分を少しでも除去した状態を意味しており、例えば、乾燥後の微細セルロース繊維含有乾燥固形物の水分率がほぼなくなるような状態はもちろん、乾燥後の微細セルロース繊維含有乾燥固形物が以下のように水分を含んだ状態も含む概念である。
例えば、乾燥後の微細セルロース繊維含有乾燥固形物の水分率は、５０％以下となるように調整するのが好ましく、より好ましくは３０％以下であり、さらに好ましくは２０％以下であり、特に好ましくは１０％以下である。一方、輸送の観点では５０％以下が好ましい。
なお、水分率は、ＪＩＳ  Ｐ  ８２０３に準拠して、乾燥後の微細セルロース繊維含有乾燥固形物の重量に対する水分量で表すことができる。
【００６０】
（乾燥温度）
微細セルロース繊維分散液の乾燥時の温度は、熱による微細セルロース繊維同士の凝集を低減する観点、また、加熱後の変色を防ぐ観点から、１２０℃以下であればよく、より優れた再分散性を確保する観点から、好ましくは８０℃以下、さらに好ましくは７０℃以下、より好ましくは４０℃以下、特に好ましくは１０℃以下である。特に、４０℃以下であれば、微細セルロース繊維中の置換基導入量が少ない場合であっても、優れた再分散性を確保することができる。
【００６１】
（乾燥方法）
微細セルロース繊維分散液の乾燥方法は特に限定されず、自然乾燥、加熱乾燥、真空乾燥、噴霧乾燥等の公知の方法により微細セルロース繊維含有乾燥固形物を得ることができる。
【００６２】
特に、上記のように乾燥温度が低いほうが微細セルロース繊維含有乾燥固形物の再分散性が良好である観点から、比較的低温な条件下での乾燥においても乾燥時間を短縮できる、減圧雰囲気下または真空雰囲気下で乾燥させる方法を採ることが望ましい。
減圧雰囲気下の圧力は、例えば、８０℃の水の飽和水蒸気圧付近である４８０ｈＰａ以下、より好ましくは７０℃の水の飽和水蒸気圧付近である３２０ｈＰａ以下、さらに好ましくは４０℃の水の飽和水蒸気圧付近である７５ｈＰａ以下、特に好ましくは１０℃の水の飽和水蒸気圧付近である１５ｈＰａ以下等の減圧または真空条件を挙げることができる。
【００６３】
なお、本実施形態の微細セルロース繊維含有乾燥固形物では、上述したように乾燥する際に再分散時の分散性を発揮させるための特別の分散剤を添加する必要はないが、例えば、上述したアルミニウムイオンやカルシウムイオン等の金属等のほかに、グリセリンやその誘導体、エチレングリコールやイソプロパノール等のアルコール類などを分散剤として含有させてもよい。この場合、再分散性をより向上させることが可能となる。
【００６４】
（再分散方法）
上記微細セルロース繊維再分散液は、微細セルロース繊維含有乾燥固形物に水等の溶媒を加え、微細セルロース繊維含有乾燥固形物含有液を得た後、当該混合液を撹拌することにより得られたものである。
【００６５】
上記撹拌を行う際の撹拌方法は、手動でのシェイク、または、撹拌機能を有する装置で比較的低エネルギーで再分散させることができる。例えば、撹拌の際に用いられる装置としては、自動式シェイカー、マグネティックスターラー、超音波動子、家庭用ミキサー、その他の各種撹拌子を有する攪拌機が挙げられるが、特に限定されない。
【００６６】
なお、撹拌機能を有する装置として、微細セルロース繊維を製造する際に用いられるような比較的高エネルギーな装置を使用してもよく、例えば、粉砕機能を有する石臼を用いたグラインダー、ジェットミル、均質化機能を有するホモジナイザー、高圧ホモジナイザー、静止型攪拌機であるスタティックミキサー、分散機能を有するメディアミル等の装置を挙げることができるが、特に限定されない。
【００６７】
＜３．微細セルロース繊維再分散液＞
本実施形態に係る微細セルロース繊維再分散液とは、微細セルロース繊維含有乾燥固形物を水等の水溶性の溶媒（水溶性溶媒）へ分散させた分散液である。
水溶性溶媒へ再分散後の微細セルロース繊維含有乾燥固形物の固形分濃度は、特に限定されず、再分散後の微細セルロース繊維再分散液の用途に応じて適宜調整することができる。
【００６８】
再分散に使用する溶媒は、微細セルロース繊維再分散液の使用用途を限定させないために、水が好ましく、特に純水が好ましい。
水以外の溶媒であっても使用用途に応じて好適な溶媒を選択することができ、例えば、溶解度パラメーターに大きな差がない、極性有機溶媒が挙げられる。極性有機溶媒には、アルコール類、ケトン類、エーテル類、ジメチルスルホキシド（ＤＭＳＯ）等が挙げられるが、特に限定されない。
【００６９】
（再分散性の評価）
微細セルロース繊維含有乾燥固形物の再分散性は、微細セルロース繊維含有乾燥固形物を水へ再分散させた、微細セルロース繊維再分散液と微細セルロース含有固形物のヘイズ値または全光線透過率またはＢ型粘度または沈殿特性の少なくとも一項目を測定し比較することで評価できる。
再分散性が良いというのは、
１）再分散後と乾燥前を比較して、全光線透過率の差が小さい場合、
２）再分散後と乾燥前を比較して、ヘイズ値の差が小さい場合、
３）再分散後と乾燥前を比較して、粘度の差が小さい場合（つまり粘度の復元率が高い場合）、
４）沈殿特性試験において、再分散後に凝集等が見られない場合
の何れか一つまたは複数の所見を得られることをいう。
【００７０】
上記沈殿特性とは、微細セルロース繊維含有乾燥固形物を水へ再分散させ一定時間経過後（例えば一昼夜）の微細セルロース繊維再分散液中の微細セルロース繊維の凝集による粗大繊維や沈降状態を観察することにより確認できる。
【実施例】
【００７１】
以下、実施例を挙げて本発明を詳細に記載するが、本発明はこれらに限定されるものではない。
【００７２】
（実施例１）
＜スルホン化微細セルロース繊維分散液の製造＞
針葉樹クラフトパルプ（丸住製紙製ＮＢＫＰ）を使用した。以下では、実験に供したＮＢＫＰを単にパルプとして説明する。パルプは、大量の純水で洗浄後、２００メッシュのふるいで水を切り、固形分濃度を測定後、実験に供した。
【００７３】
（化学処理工程）
パルプを以下のように調製した反応液に加え撹拌してスラリー状にした。なお、パルプを反応液に加えてスラリー状にする工程が、本実施形態の化学処理工程の接触工程に相当する。
【００７４】
（反応液の調製工程）
スルホン化剤と尿素または／およびその誘導体が以下の固形分濃度となるように調製した。
実験では、スルホン化剤として、スルファミン酸（純度９８．５％、扶桑化学工業製）を使用し、尿素またはその誘導体として、尿素溶液（純度９９％、和光純薬工業製、型番；特級試薬）を使用した。両者の混合比は、濃度比（ｇ／Ｌ）において、１：２．５となるように混合し水溶液を調整した。
【００７５】
具体的には、スルファミン酸と尿素は、以下のように混合した。
スルファミン酸／尿素比（（ｇ／Ｌ）／（ｇ／Ｌ））＝２００／５００
反応液の調製の一例を以下に示す。
容器に水１００ｍｌを加えた。ついで、この容器にスルファミン酸２０ｇ、尿素５０ｇを加えて、スルファミン酸／尿素比（（ｇ／Ｌ）／（ｇ／Ｌ））が２００／５００（１：２．５）の反応液を調製した。つまり、尿素は、スルファミン酸１００重量部に対して２５０重量部となるように加えた。
【００７６】
実験では、この調製した反応液に対してパルプを絶乾重量にして２ｇを加えた。つまり、上記スルファミン酸／尿素比（（ｇ／Ｌ）／（ｇ／Ｌ））が２００／５００（１：２．５）の反応液の場合、スルファミン酸はパルプ１００重量部に対して、１０００重量部、尿素は２５００重量部となるように調製した。
【００７７】
反応液にパルプを添加して調製したスラリーを、１０分間撹拌子を用いて撹拌した。撹拌後、スラリーをろ紙(Ｎｏ．２)を用いて吸引ろ過した。吸引ろ過は溶液が滴下しなくなるまで行った。吸引ろ過後、ろ紙からパルプを剥がし、ろ過したパルプを恒温槽の温度を５０℃に設定した乾燥機（いすゞ製作所製、型番；ＶＴＲ−１１５）に入れて水分率が平衡状態になるまで乾燥した。
【００７８】
水分率が平衡状態になった後、加熱反応を行った。加熱反応は、乾燥機（いすゞ製作所製、型番；ＶＴＲ−１１５）を用いた。反応条件は以下の通りである。
恒温槽の温度：１２０℃、加熱時間：２０分
【００７９】
加熱反応後、反応させたパルプを固形分で１重量％以下となるように純水で希釈し、過剰量の炭酸水素ナトリウムを添加することにより中和後、純水で十分に洗浄して、スルファミン酸/尿素処理パルプ懸濁液を調製した。
【００８０】
（微細化処理工程）
高圧ホモジナイザー（コスにじゅういち製Ｎ２０００−２Ｃ−０４５型）を用いてスルファミン酸/尿素処理パルプの解繊を行い、スルホン化微細セルロース繊維分散液を調製した。高圧ホモジナイザーの処理条件は、以下の通りとした。
【００８１】
スルファミン酸/尿素処理パルプは、固形分濃度が０．５重量％となるように調製したものを高圧ホモジナイザーに供給した。パス回数は目視にて粗大繊維が視認できなくなるまで行った。なお、その際の圧力は、６０ＭＰａとした。
【００８２】
（乾燥工程）
得られた０．５重量％スルホン化微細セルロース繊維分散液５０ｇ（絶乾重量にして０．２５ｇ分）をシャーレ上に分取し真空装置（真空ポンプ到達圧力は１０Ｐａ）内で水分率が平衡となるまで（水分率１０％以下）乾燥させ、微細セルロース繊維含有乾燥固形物を得た。乾燥条件は以下の通りである。
真空装置バキューム計指針値：−０．１ＭＰａ以下
真空装置内雰囲気温度：４０℃
サンプル温度：１０℃
【００８３】
（再分散工程）
得られた微細セルロース繊維含有乾燥固形物の全量をバイアル瓶に入れ、固形分濃度が０．５重量％となるように純水を加え、３０分静置後、１０分間強く手動で振り混ぜ微細セルロース繊維含有乾燥固形物を再分散させた微細セルロース繊維再分散液を得た。
後述する評価は、分散液をさらに一昼晩静置した後に実施した。
【００８４】
「評価」
（化学処理後のパルプの元素分析（硫黄））
化学処理後のパルプに含まれる硫黄分を燃焼イオンクロマトグラフにより求めた。測定方法はＩＥＣ  ６２３２１の測定条件に準拠して測定した。
燃焼装置：三菱ケミカルアナリテック社製、型番；ＡＱＦ−２１００  Ｈ
イオンクロマト：サーモフィッシャーサイエンス社製、型番；ＩＣＳ−１６００
【００８５】
（微細セルロース繊維分散液及び微細セルロース繊維再分散液のヘイズ値の測定および全光線透過率の測定）
ヘイズ値の測定および全光線透過率の測定はスルホン化微細セルロース繊維を純水で、固形分濃度が０．５％となるように調製した。そして調製した溶液を分取して分光光度計（日本分光（株）社製、型番；Ｖ−５７０）を用いて測定した。なお、測定方法は、ＪＩＳ  Ｋ  ７１０５の方法に準拠して行った。
【００８６】
（微細セルロース繊維分散液及び微細セルロース繊維再分散液の粘度測定）
微細セルロース繊維分散液及び後述の方法で作成した微細セルロース繊維再分散液の粘度をＢ型粘度にて測定した。
具体的には、測定サンプルはそれぞれ０．５質量％、温度２５℃とし、測定条件は回転数１２ｒｐｍ、３分とした。
【００８７】
Ｂ型粘度復元率は以下の通り算出した。
（Ｂ型粘度復元率（％））＝（微細セルロース繊維再分散液）／（微細セルロース繊維分散液）×１００
【００８８】
（微細セルロース繊維再分散液の沈殿特性）
微細セルロース繊維含有乾燥固形物（絶乾重量０．２５ｇ分）をバイアル瓶へ入れ、純水を加え、微細セルロース繊維含有乾燥固形物が０．５重量％となるように調整し、手動にて振り混ぜ、一晩放置し微細セルロース繊維再分散液を得た。得られた分散液は、目視にて沈殿の状態を確認し、以下の通り評価した。
◎：凝集がほとんどなく透明である
○：一部凝集している繊維が見られ若干の白濁があるが、沈降はない
×：凝集している繊維が見られ、さらに沈降している
【００８９】
（実施例２）
乾燥工程において、４０℃の条件にて加熱乾燥を行なった以外、実施例１と同様にして実施した。
【００９０】
（比較例１）
乾燥工程において、７０℃の条件にて加熱乾燥を行なった以外、実施例１と同様にして実施した。
【００９１】
（比較例２）
乾燥工程において、１０５℃の条件にて加熱乾燥を行なった以外、実施例１と同様にして実施した。
【００９２】
（実施例３）
反応液の調製工程において、スルファミン酸／尿素比（（ｇ／Ｌ）／（ｇ／Ｌ））＝２００／２００となるように調整した反応液を用いて、パルプ１００重量部に対して、スルファミン酸は１０００重量部、尿素は１０００重量部となるように調製した以外、実施例１と同様にして実施した。
【００９３】
（実施例４）
乾燥工程において、４０℃の条件にて加熱乾燥を行なった以外、実施例３と同様にして実施した。
【００９４】
（実施例５）
乾燥工程において、７０℃の条件にて加熱乾燥を行なった以外、実施例３と同様にして実施した。
【００９５】
（比較例３）
乾燥工程において、１０５℃の条件にて加熱乾燥を行なった以外、実施例３と同様にして実施した。
【００９６】
（実施例６）
反応液の調製工程において、スルファミン酸／尿素比（（ｇ／Ｌ）／（ｇ／Ｌ））＝２００／３００パルプ１００重量部に対して、スルファミン酸は１０００重量部、尿素は１５００質量部となるように調製した。さらに、加熱工程において、反応温度を１６０℃、反応時間を１時間とした以外、実施例１と同様にして実施した。
【００９７】
（実施例７）
乾燥工程において、４０℃の条件にて加熱乾燥を行なった以外、実施例６と同様にして実施した。
【００９８】
（実施例８）
乾燥工程において、７０℃の条件にて加熱乾燥を行なった以外、実施例６と同様にして実施した。
【００９９】
（実施例９）
乾燥工程において、１０５℃の条件にて加熱乾燥を行なった以外、実施例６と同様にして実施した。
【０１００】
（比較例４）
反応液の調製工程において、パルプ１００重量部に対して、スルファミン酸は２５０重量部、尿素は１２５重量部となるように調製した以外、実施例１と同様にして実施した。
【０１０１】
（比較例５）
乾燥工程において、４０℃の条件にて加熱乾燥を行なった以外、比較例４と同様にして実施した。
【０１０２】
（比較例６）
乾燥工程において、７０℃の条件にて加熱乾燥を行なった以外、比較例４と同様にして実施した。
【０１０３】
（比較例７）
乾燥工程において、１０５℃の条件にて加熱乾燥を行なった以外、比較例４と同様にして実施した。
【０１０４】
（比較例８）
（リン酸エステル化微細セルロース繊維含有物の作成）
実施例１に供したものと同じＮＢＫＰを用い、ＮＢＫＰの絶乾質量として１００質量部に対しリン酸二水素アンモニウム５６質量部、尿素１５０質量部となるように圧搾し、薬液含浸パルプを得た。該薬液含浸パルプを１０５℃の雰囲気下で乾燥させた後、反応工程として１４０℃の雰囲気温度下で２０分間加熱し、リン酸基を導入した以外、実施例１と同様に実施した。
【０１０５】
（リン酸基導入量の測定）
得られた上記リン酸エステル化微細セルロース繊維中のリン酸基量をアルカリ滴定により測定した。具体的には以下のように実施した。前処理として、リン酸エステル化微細セルロース繊維スラリーを、固形分濃度が０．２質量％になるように純水で希釈した後、スラリーに対して１０体積％の強酸性イオン交換樹脂を混合し１時間振とうし、目開きが９０μｍメッシュの金網にてスラリーのみを分離した。
【０１０６】
上記前処理により分離したスラリーを使用して、アルカリ滴定を行なった。使用したアルカリ溶液は、水酸化ナトリウム水溶液であり、その濃度は０．１Ｎとした。具体的には、アルカリ滴下毎に電気伝導度を測定し、そのアルカリ滴定量と電気伝導度のプロットから変極点の滴定量を読み取り、その値を測定に供したリン酸エステル化微細セルロース繊維の固形分重量で除することで、リン酸基量を算出した。（なお、リン酸基には強酸性基と弱酸性基が存在し、これに起因して変極点が２点存在するが、本実験では強酸性基量をリン酸基量として表記している。）
【０１０７】
（比較例９）
乾燥工程において、４０℃の条件にて加熱乾燥を行なった以外、比較例８と同様にして実施した。
【０１０８】
（比較例１０）
乾燥工程において、７０℃の条件にて加熱乾燥を行なった以外、比較例８と同様にして実施した。
【０１０９】
（比較例１１）
乾燥工程において、１０５℃の条件にて加熱乾燥を行なった以外、比較例８と同様にして実施した。
【０１１０】
（比較例１２）
＜カルボキシ化ＣＮＦの製造＞
実施例１に供したものと同じＮＢＫＰに、２，２，６，６−テトラメチル−１−ピペリジン−オキシラジカル（以下ＴＥＭＰＯと記載する）と臭化物を触媒として、次亜塩素酸塩存在下でＮＢＫＰにカルボキシ基を導入した。
【０１１１】
具体的には、ＴＥＭＰＯ（Ｓｉｇｍａ  Ａｌｄｒｉｃｈ社）７８ｍｇと臭化ナトリウム７５４ｍｇを水に溶解した水溶液を作製後、ＮＢＫＰを絶乾重量として５ｇを加え均一になるまで撹拌し、触媒成分の入ったパルプスラリーを得た。得られたパルプスラリーに２Ｍ次亜塩素酸ナトリウム水溶液を１６．２５ｍＬ添加した後、０．５Ｎ塩酸水溶液を添加しｐＨ１０．３に調整し、酸化反応を開始した。酸化反応中は、ｐＨが経時的に低下していくが、３時間後にｐＨの低下が確認できなくなったため、この時点で反応終了とみなし、十分に水洗しカルボキシ化パルプを得た。上記カルボキシ化パルプを得た工程以外、実施例９と同様に実施した。
【０１１２】
（カルボキシル基量の測定）
得られた上記カルボキシ化微細セルロース繊維中のカルボキシ基は、微細化処理前のカルボキシ化パルプをアルカリ滴定することにより測定した。具体的には以下のように実施した。絶乾重量０．３ｇのカルボキシ化パルプを精秤し、固形分濃度が０．５％になるように純水で希釈した。得られたカルボキシ化パルプスラリーに、０．１Ｍ塩酸水溶液を加えｐＨ２．５とした後、アルカリ滴定に供した。使用したアルカリ溶液は、０．０５Ｎの水酸化ナトリウム水溶液であり、ｐＨ１１となるまで、アルカリ溶液を滴下する毎に電気伝導度を測定することで、アルカリ滴定量と電気伝導度のプロットを得た。得られたプロットから変極点の滴定量を読み取り、その値を測定に供したカルボキシ化パルプの固形分重量で除することで、カルボキシ基量を算出した。
【０１１３】
（比較例１３）
（亜リン酸エステル化微細セルロース繊維含有物の作成）
実施例１に供したものと同じＮＢＫＰを用い、反応のための薬品を、パルプ１００質量部に対して、亜リン酸水素ナトリム・５水和物１３０質量部、尿素１０８質量部し、反応工程として１８０℃の雰囲気温度下で過熱した以外実施例９と同様にして実施した。
【０１１４】
（亜リン酸基導入量の測定）
得られた上記亜リン酸エステル化微細セルロース繊維分散液中の亜リン酸基量は、比較例１０と同様にして測定した。
【０１１５】
なお、前述した実施例と比較例は、微細セルロース繊維分散液を分散剤等の添加物を使用せずに乾燥させたものである。
【０１１６】
（結果）
比較例４、実施例１、実施例３、比較例８の微細セルロース繊維分散液と再分散後の微細セルロース繊維再分散液の透明度、粘度特性を図１に示す。
実施例１〜９と比較例１〜１３の微細セルロース繊維再分散液における沈殿特性を図２に示す。
【０１１７】
図１、図２に示すように、本願発明では、分散剤等の添加剤を使用していないにも拘らず、再分散後の凝集した繊維の沈降が見られず、さらに、再分散後においても粘度特性や透明性（全光線透過率、ヘイズ値）が大きく低下しておらず、優れた再分散性を有していることがわかる。
【産業上の利用可能性】
【０１１８】
本発明の微細セルロース繊維含有乾燥固形物、および、微細セルロース繊維再分散液は、工業分野や、食品分野、医療分野、化粧品分野など様々な分野で多岐にわたる用途に好適に用いることができ、これらの分野に用いられる複合化材料の原料などとしても好適に用いることができる。特に、本発明の微細セルロース繊維再分散液は、再分散後であるにもかかわらず、優れた透明性を確保しており、透明フィルム、光学ディスプレイ等の透明基材として好適に用いることができる。また、高い粘性を有しているため、化粧品、食品、医薬品、塗料、インク、セメント、その他生活用品や工業用品の増粘剤として好適に用いることができる。
【図１】
2020097733.tif 000003
【図２】
2020097733.tif 000004